(57)【要約】【課題】白紙及び画像保存性が良好で、写像性、光沢性に優れ、印刷後のコックリングが良好なインクジェット記録用紙に使用される記録用基材を提供する。【解決手段】紙支持体上に、酸化チタン、炭酸カルシウムから選ばれる少なくとも一種の白色顔料と、平均粒子径０．５μｍ以下、且つ２μｍ以下の粒子の質量割合が８０％以上のカオリンを５：９５〜９５：５の割合で含有し、さらに接着剤を含有する塗工層を設けたことを特徴とするインクジェット記録用基材、および、塗工層上に記録層を形成したインクジェット記録用紙である。【選択図】なし【特許請求の範囲】
【請求項１】
紙支持体上に、酸化チタン、炭酸カルシウムから選ばれる少なくとも一種の白色顔料と、平均粒子径０．５μｍ以下、且つ２μｍ以下の粒子の質量割合が８０％以上のカオリンを５：９５〜９５：５の割合で含有し、さらに接着剤を含有する塗工層を設けたことを特徴とするインクジェット記録用基材。
【請求項２】
塗工層に含有する接着剤が、アクリル系重合体、エチレン−酢酸ビニル共重合体及び酢酸ビニル系重合体から選ばれる少なくとも１種を含有する請求項１記載のインクジェット記録用基材。
【請求項３】
紙支持体中のパルプが、乾燥履歴を経たドライパルプ及び／またはリサイクルパルプを含む請求項１又は２記載のインクジェット記録用基材。
【請求項４】
紙支持体が、Ｊ．ＴＡＰＰＩ  Ｎｏ．２７−Ｂにより測定したＣＤ方向の水中伸度が２．０％以下であり、坪量１００ｇ／ｍ２に換算したときのステキヒトサイズ度が２０秒以上１５０秒以下であり、かつ３０℃８０％ＲＨの環境下で、Ｊ．ＴＡＰＰＩ  Ｎｏ．４０に準じて測定したＣＤ方向のガーレーこわさが２．５ｍＮ以上である請求項１〜３のいずれか１項に記載のインクジェット記録用基材。
【請求項５】
請求項１〜４のいずれか１項に記載のインクジェット記録用基材の塗工層上に記録層を形成したインクジェット記録用紙。
【請求項６】
記録層中に、シリカ、アルミナ、アルミナ水和物の少なくとも１種の無機顔料を含有する請求項５記載のインクジェット記録用紙。
【請求項７】
記録層表面がキャスト加工により形成されることを特徴とする請求項５又は６記載のインクジェット記録用紙。
【請求項８】
記録層上に、平均粒子径が０．５μｍ以下の微細顔料を含有する塗液を塗工し、湿潤状態に有る間に、加熱された鏡面ドラムに圧着して形成した最表層を有する請求項５〜７のいずれか一項にインクジェット記録用紙。
【請求項９】
記録層が、特定の温度域では親水性、それと異なる温度域では疎水性を呈し、親水性を呈する温度域ではこれを含む液が増粘又はゲル化する感温性高分子化合物を含有する請求項５〜８のいずれか一項に記載のインクジェット記録用紙。
【発明の詳細な説明】
【技術分野】
【０００１】
本発明は、白紙及び画像保存性が良好で、写像性、光沢性に優れ、印刷後のコックリングが良好なインクジェット記録用紙に使用される記録用基材、およびその記録用基材を用いたインクジェット記録用紙に関する。
【背景技術】
【０００２】
水性インクを微細なノズルから記録体表面に向かって噴出し、記録体表面上に画像を形成させるインクジェット記録方式は、記録時の騒音の少ないこと、フルカラー画像の形成が容易であること、高速記録が可能であること、および、他の印刷装置よりも記録コストが低いことなどの理由により、プリンター、ファクシミリ、プロッタ、帳票印刷等で広く利用されている。特に、近年、デジタルカメラの登場により、家庭で記録画像をプリントアウトされることが増え、従来の銀塩写真に匹敵する品質の実現が強く求められている。
【０００３】
銀塩写真に並ぶ画像を実現するために、写真用支持体（ポリエチレン等の合成樹脂を両面に押出しラミネートした樹脂被覆紙）を基材として用いたインクジェット記録用紙が多数提案されている。しかし、写真用支持体を用いた記録用紙は、記録の際のインクが支持体である紙に浸透しないので、コックリングは生じない。しかし、樹脂被覆紙を用いたインクジェット記録体は、インクをインク受容層のみで吸収しなければならないので、ニジミが生じたり、高塗工量のインク受容層が必要であったり、高価でもある。また、古紙として回収しようとすると皮膜化した樹脂が残り、古紙回収時にトラブルを起こす可能性があることから、紙を基材としたインクジェット記録用紙の開発が望まれている。
【０００４】
銀塩写真に近いインクジェット記録用紙としては、記録画像が優れることだけでなく、写真に近い光沢性を有すること、保存性が優れることが要求され、紙を基材とする場合、これらに加え記録後にインクジェット記録用紙がぼこついたり、波打ったりする、所謂コックリングを防ぐ必要がある。
【０００５】
紙を基材としたインクジェット記録用紙で、画質および光沢性を高めるために、例えば、（１）ウエットキャスト法（例えば、特許文献１。）、（２）ゲル化キャスト法（例えば、特許文献２。）、（３）リウエットキャスト法（例えば、特許文献３。）を適用して光沢層を設けたものが提案されている。また、上記キャスト塗工法の他、カレンダ装置を用い、圧力や温度をかけたロール間を通過させることで、塗被層の表面を平滑化する技術などもある。
【０００６】
また、保存性については、記録層等に紫外線吸収剤などの保存性を改良する助剤を配合する提案が常用されている（例えば、特許文献４。）。
【０００７】
更に、コックリングを改良方法としては、無定形シリカを含む塗被層が設けられているキャストコート紙よりなるインクジェット記録用紙で、横方向の浸水伸度が２．０％以下であるインクジェット記録用紙が提案されている（例えば、特許文献５。）。また、紙支持体のパルプ繊維の配向する程度を、縦方向と横方向の差を極力小さくすることの目安として原紙を抄造した方向（Ｍａｃｈｉｎｅ  Ｄｉｒｅｃｔｉｏｎ：ＭＤ方向）の浸水伸度とこれに直行する方向（Ｃｒｏｓｓ  Ｄｉｒｅｃｔｉｏｎ：ＣＤ方向）の浸水伸度の比を１．３以下とすることによりコックリングの改良したインクジェット記録用紙が提案されている（例えば、特許文献６。）。更に、全面印刷時においてもインクヘッドと記録紙の接触が起きない記録媒体として、１）記録用紙のＣＤ方向の水中伸度が１．５〜０％、２）記録用紙の搬送方向のクラークこわさが２０〜８０（ｃｍ３／１００）であり、３）搬送方向のクラークこわさと搬送方向に直行する方向のクラークこわさの比が１．４以上であることを特徴とするインクジェット記録用紙が提案されている（例えば、特許文献７。）。
【０００８】
また、インク吸収性の改善として、基紙上にアルカリ土類金属の塩と接着剤を含有する下塗り層を設け、その上に無機超微粒子を含有するインク受容層を塗工してなるインクジェット被記録媒体において、該基紙と該下塗り層の間に顔料と接着剤を含有するバリア層を設けたインクジェット被記録媒体に関して記載されている（例えば、特許文献８。）。そして、支持体上に、固体微粒子を含有する第１のインク吸収層を設け、その上にアルカリ土類金属の塩と接着剤を含有する光沢維持層を設ける。さらにその上に無機超微粒子を含有する第２のインク吸収層を設けたインクジェット被記録媒体に関して記載されている（例えば、特許文献９。）。
【０００９】
【特許文献１】特開平７−８９２２０号公報
【特許文献２】特開２００２−１６６６４４号公報
【特許文献３】特公平７−９６３３１号公報
【特許文献４】特開昭６２−１７０３８１号公報
【特許文献５】特開昭６２−９５２８５号公報
【特許文献６】特開平３−１９９０８１号公報
【特許文献７】特開２００３−５４１１７号公報
【特許文献８】特開２００２−３２１４４９号公報
【特許文献９】特開２００２−２４８８５４号公報
【発明の開示】
【発明が解決しようとする課題】
【００１０】
しかし、紙を基材にしたインクジェット記録用紙において、インク吸収性などの記録適性が優れ、写真に近い光沢性を有し、保存性が優れ、且つ、コックリングを防ぐという全ての品質を満足できるものはいまだ達成できていない。本発明の課題は、この全ての品質を満足するインクジェット記録用基材およびインクジェット記録用紙を提供することにある。
【課題を解決するための手段】
【００１１】
本発明者等は、このような現状に鑑み、インクジェット記録用紙として使用する紙基材について着目し、どのような基材を採用すると、上記品質を満足できるのか鋭意研究を重ねた結果、特定の材料からなる塗工層を形成したものが、達成できることを見出したのである。
（１）紙支持体上に、酸化チタン、炭酸カルシウムから選ばれる少なくとも一種の白色顔料と、平均粒子径０．５μｍ以下、且つ２μｍ以下の粒子の質量割合が８０％以上のカオリンを５：９５〜９５：５の割合で含有し、さらに接着剤を含有する塗工層を設けたことを特徴とするインクジェット記録用基材である。
【００１２】
更に、塗工層に用いる接着剤について鋭意研究を行なった結果、特定の接着剤を採用することにより、更に保存性の改良されることを見出したのである。
（２）塗工層に含有する接着剤が、アクリル系重合体、エチレン−酢酸ビニル共重合体及び酢酸ビニル系重合体から選ばれる少なくとも１種を含有する（１）記載のインクジェット記録用基材である。
【００１３】
また、コックリングに対しては、ある特定のパルプを用いると更に改良されるので好ましい。
（３）紙支持体中のパルプが、乾燥履歴を経たドライパルプ及び／またはリサイクルパルプを含む（１）又は（２）記載のインクジェット記録用基材である。
【００１４】
更に、コックリングについて、鋭意研究を重ねた結果、特定の物性を満足することが好ましい。
（４）紙支持体が、Ｊ．ＴＡＰＰＩ  Ｎｏ．２７−Ｂにより測定したＣＤ方向の水中伸度が２．０％以下であり、坪量１００ｇ／ｍ２に換算したときのステキヒトサイズ度が２０秒以上１５０秒以下であり、かつ３０℃８０％ＲＨの環境下で、Ｊ．ＴＡＰＰＩ  Ｎｏ．４０に準じて測定したＣＤ方向のガーレーこわさが２．５ｍＮ以上である（１）〜（３）記載のインクジェット記録用基材である。
【００１５】
更に本発明は、上記インクジェット記録用基材を用いたインクジェット記録用紙を含む。
（５）前記（１）〜（４）のいずれか１項に記載のインクジェット記録用基材の塗工層上に記録層を形成したインクジェット記録用紙である。
（６）記録層中に、シリカ、アルミナ、アルミナ水和物の少なくとも１種の無機顔料を含有する（５）記載のインクジェット記録用紙である。
（７）記録層表面がキャスト加工により形成されることを特徴とする（５）又は（６）記載のインクジェット記録用紙である。
（８）記録層上に、平均粒子径が０．５μｍ以下の微細顔料を含有する塗液を塗工し、湿潤状態に有る間に、加熱された鏡面ドラムに圧着して形成した最表層を有する（５）〜（７）のいずれか一項にインクジェット記録用紙である。
（９）記録層が、特定の温度域では親水性、それと異なる温度域では疎水性を呈し、親水性を呈する温度域ではこれを含む液が増粘又はゲル化する感温性高分子化合物を含有する（５）〜（８）のいずれか一項に記載のインクジェット記録用紙である。
【発明の効果】
【００１６】
本発明は、白紙及び画像保存性が良好で、写像性、光沢性に優れ、印刷後のコックリングが良好なインクジェット記録用紙に使用される記録用基材、およびその記録用基材を用いたインクジェット記録用紙である。
【発明を実施するための最良の形態】
【００１７】
「インクジェット記録用基材について」
本発明のインクジェット記録用基材は、紙支持体に、酸化チタン、炭酸カルシウムから選ばれる少なくとも一種の白色顔料と、平均粒子径０．５μｍ以下、且つ２μｍ以下の粒子の質量割合が８０％以上のカオリンを５：９５〜９５：５の割合で含有し、さらに接着剤を含有する塗工層を形成したものであり、紙支持体の表面にポリエチレンなどの合成樹脂をラミネートした樹脂被覆紙の構成は含まない。
【００１８】
上記特定の顔料を併用した塗工層を形成することにより、インクジェット記録画像の保存性が改善される。記録画像の保存性が改善される原因は定かではないが、以下のように推測される。
インクジェット記録用インクには、インク溶媒中に有機溶剤や界面活性剤などが配合されている。このため水などに比べて、インクは、著しく記録用紙への浸透が早くなり、急速に吸収される。一方、インクジェット記録用紙は、通常、記録層中の顔料やインク定着剤によって染料が吸着、定着され、溶媒のみがより下層へと吸収されていく。支持体が紙支持体などの吸液性を有する場合、その溶媒は大半が支持体に吸収される。支持体に吸収された溶媒は、永久に保持されるものではなく、記録用紙の表面又は裏面より蒸発する。このとき、記録層面より蒸発が発生すると、記録層に吸収、定着された染料と接触することにより、記録画像が変色するなど保存性が低下することになる。酸化チタン、炭酸カルシウムから選ばれる少なくとも一種の白色顔料と、平均粒子径０．５μｍ以下、且つ２μｍ以下の粒子の質量割合が８０％以上のカオリンを５：９５〜９５：５の割合で含有し、さらに接着剤を含有する塗工層を紙支持体と記録層の間に形成することにより、記録の際のインク溶媒の浸透と、記録後の紙支持体から記録層への溶媒の蒸発を遅延させ、裏面側より多くを蒸発させることができるため、記録画像の保存性が上がると考えられる。
【００１９】
なお、顔料として酸化チタンや炭酸カルシウムを単独で用いた塗工層を作成した場合では、画像保存性が十分ではない。またカオリンを単独でもちいた塗工層を作成した場合、インク吸収性が不十分である。また、顔料としてシリカを使用した場合は、記録の際の溶媒の浸透性には優れるものの、記録後の紙支持体よりの有機溶媒の蒸発を遅延させることができず、保存性を改良することができない。
【００２０】
本発明は、酸化チタン、炭酸カルシウムから選ばれる少なくとも一種の白色顔料と、カオリンを併用する。更に、使用するカオリンの平均粒子径が０．５μｍを超えると塗工層表面の平滑性が下がり、光沢性、写像性が低下する。また、２μｍ以下の粒子の質量割合が８０％未満になると、画像保存性が十分ではない。従って、併用するカオリンは、平均粒子径０．５μｍ以下、且つ２μｍ以下の粒子の質量割合が８０％以上である必要がある。
【００２１】
そして、酸化チタン、炭酸カルシウムから選ばれる少なくとも一種の白色顔料と、平均粒子径０．５μｍ以下、且つ２μｍ以下の粒子の質量割合が８０％以上のカオリンを５：９５〜９５：５の割合で配合する必要がある。因みに、上記特定のカオリンの配合量がこの範囲より少ないと、インク吸収性が不十分であり、この範囲を超える場合、画像保存性が不十分となる。
【００２２】
塗工層には、本発明の効果を損なわない範囲で、公知の顔料を併用することができる。
タルク、硫酸カルシウム、硫酸バリウム、酸化亜鉛、硫化亜鉛、炭酸亜鉛、サチンホワイト、珪酸アルミニウム、ケイソウ土、珪酸カルシウム、珪酸マグネシウム、水酸化アルミニウム、アルミナ、擬ベーマイト、リトポン、ゼオライト、加水ハロイサイト、炭酸マグネシウム、水酸化マグネシウムなどの無機顔料やプラスチックピグメントを配合することができる。
【００２３】
塗工層に使用する接着剤としては、特に限定されるものではなく、カゼイン、大豆蛋白、合成蛋白等の蛋白質類；澱粉や酸化澱粉等の各種澱粉類；ポリビニルアルコール及びその誘導体；カルボキシメチルセルロースやメチルセルロース等のセルロース誘導体；スチレン−ブタジエン樹脂、メチルメタクリレート−ブタジエン共重合体等の共役ジエン系樹脂；アクリル酸、メタクリル酸、アクリル酸エステル、メタクリル酸エステル等の重合体または共重合体であるアクリル系樹脂；エチレン−酢酸ビニル共重合体等のビニル系樹脂等、一般にインクジェット記録用として用いられている従来公知の接着剤が挙げられる。これらは１種のみを使用してもよく、２種以上の接着剤を併用してもよい。
【００２４】
これらの接着剤の中でも、アクリル系重合体、エチレン−酢酸ビニル共重合体及び酢酸ビニル系重合体から選ばれる少なくとも１種のエマルジョン型接着剤を含有することが好ましい。因みに、スチレン−ブタジエン樹脂、メチルメタクリレート−ブタジエン共重合体などの共役ジエン系樹脂のエマルジョン型接着剤を塗工層に用いると、保存する環境によっては経時的に白紙部の黄変が発生するおそれがある。また、澱粉、ポリビニルアルコールなどの水溶性接着剤を単独で用いる場合、塗工層用の塗液を調整する際に、高濃度の塗液に調整できず、塗工すると塗工量が少なくなってしまい、さらに、インク溶媒との親和性が高く、塗工層の有機溶媒の蒸発を遅延させる能力が低下するため、画像の保存性が劣る傾向にある。
【００２５】
塗工層は、上記併用する全顔料と接着剤との比率は、顔料１００部に対して接着剤を２〜４０部程度、好ましくは５〜３０部程度である。接着剤の量が少ないと塗工層の強度が低下し、接着剤の量が多すぎると、吸収量が低下、発色の悪化するばかりか、白色度まで低下する傾向にある。
さらに、塗工層には、耐水性や皮膜強度を向上させる架橋剤、紫外線吸収剤、酸化防止剤、老化防止剤、ｐＨ調整剤、キレート化剤、色味付け用各種染料や顔料、蛍光増白剤、防腐剤、塗工適性を付与するための増粘剤、界面活性剤、消泡剤等を適宜配合できる。
【００２６】
こうして調製された塗料は、乾燥塗工量として１〜３０ｇ／ｍ２の範囲で目的に応じて適  宜設定でき、好ましくは５〜２０ｇ／ｍ２である。１ｇ／ｍ２より少ないとその効果が十分でなく、３０ｇ／ｍ２より多いと層間強度が弱くなる傾向になったり、乾燥工程で経済的に不利となる。
【００２７】
紙支持体上に、塗工層を形成するための塗工装置としては、ブレードコーター、エアーナイフコーター、ロールコーター、バーコーター、グラビアコーター、ロッドブレードコーター、リップコーター、カーテンコーターおよびダイコーター等の各種公知の塗工装置が挙げられる。もちろん、抄紙機に付属の塗工装置で塗工することもできる。塗工後に、マシンカレンダー、ＴＧカレンダー、スーパーカレンダー、ソフトカレンダー等のカレンダーを用いて仕上げても良い。
【００２８】
本発明で使用する紙支持体としては、特に限定するものではない。
紙支持体に用いるパルプとしては、針葉樹晒クラフトパルプ（以下ＮＢＫＰ）や広葉樹晒しクラフトパルプ（以下、ＬＢＫＰ）、サルファイトパルプ（ＳＰ）、ソーダパルプ（ＡＰ）等の化学パルプ、セミケミカルパルプ（ＳＣＰ）、ケミグランドウッドパルプ（ＣＧＰ）等の半化学パルプ、砕木パルプ（ＧＰ）、サーモメカニカルパルプ（ＴＭＰ、ＢＣＴＭＰ）、リファイナーグランドウッドパルプ（ＲＧＰ）等の機械パルプ、楮、三椏、麻、ケナフ等を原料とする非木材パルプなどが使用できる。また、高白色度を必要とする場合は、塩素、二酸化塩素、酸素、オゾン、過酸化水素、次亜塩素酸等各種漂白法を組み合わせて漂白したパルプが適宜使用できる。
中でも、塩素を使用しない所謂ＥＣＦ漂白、ＴＣＦ漂白されたパルプは、黄変を起こし難く好ましく使用される。更に、これらのパルプを一度ないし二度以上乾燥させたドライパルプ、あるいは工程回収パルプ、脱墨パルプ（ＤＩＰ）などのリサイクルパルプが例示でき、好ましく使用できる。
【００２９】
パルプとして、乾燥履歴を経たパルプやリサイクルパルプを全パルプ中の５％以上、好ましくは１０％以上添加することが好ましい。このようなパルプを用いることにより、上記本発明の条件を満足し易く、コックリングを大幅に改善する。添加率が５％未満の場合、十分なコックリング改善効果が得られない場合がある。
【００３０】
本発明で、乾燥履歴を経たパルプというのは、一般に行われるパルプ製造方法、例えばチップの蒸解、漂白、洗浄等の工程を経た後、繊維の含有水分が４．０％以下になるまで乾燥させたパルプを指す。このようなパルプは、繊維自身の歪みが小さく、また膨潤から乾燥における変形が小さく、寸法安定性に優れる傾向にある。このため、乾燥履歴を経たパルプを用いたインクジェット記録用紙支持体は水中伸度も小さくなり、インクジェット記録用紙としてはコックリングが抑制される。
【００３１】
また、リサイクルパルプもまた、繊維自身の歪みが小さく、また膨潤から乾燥における変形が小さく、寸法安定性に優れる傾向にある。このため、乾燥履歴を経たパルプを用いたインクジェット記録用紙支持体は水中伸度も小さくなり、記録用紙としてはコックリングが抑制される。乾燥履歴を経たパルプとリサイクルパルプは、併用することもできる。
【００３２】
上記パルプ（好ましくは、乾燥履歴を経たパルプやリサイクルパルプを配合したパルプ）は、円筒形リファイナー、円錐形リファイナー、ディスク型リファイナーなど通常使用されている叩解手段を用いて叩解することができる。この場合の叩解度はカナダ式標準ろ水度で、１００ｍｌ〜６００ｍｌ程度、より好ましくは２００〜５００ｍｌである。因みに６００ｍｌを超えるような場合、パルプ繊維のフィブリル化が十分でなく、繊維間結合が阻害され、十分な紙力が得られない。また、１００ｍｌより低い場合は、フィブリル化は十分であるが、繊維自体の強度が損なわれ、必要な紙力が得られない可能性がある。
【００３３】
支持体は、パルプに必要に応じて、タルク、カオリン、炭酸カルシウム、ホワイトカーボン、無定形シリカ、珪藻土、酸化チタン、活性白土、硫酸バリウム等の無機顔料、尿素ホルマリン樹脂、ナイロンパウダー、ポリエチレンパウダーなどの有機顔料を填料として添加し、酸性あるいは中性抄紙で通常の方法により調整できる。
【００３４】
さらに、ロジン系サイズ剤、アルケニルコハク酸無水物、アルキルケテンダイマーなどに代表されるサイズ剤、酸化澱粉、酵素変性澱粉、カチオン変性澱粉、エステル化澱粉、エーテル化澱粉などの澱粉類、メチルセルロース、エチルセルロース、カルボキシメチルセルロース、メトキシセルロース、ヒドロキシセルロース、完全鹸化または部分鹸化ポリビニルアルコール、カルボキシ変性ポリビニルアルコール、珪素変性ポリビニルアルコール、カチオン変性ポリビニルアルコール等のポリビニルアルコール類、ポリアクリルアミド、ポリビニルピロリドン、アクリル酸アミド・アクリル酸エステル共重合体、アクリル酸アミド・アクリル酸エステル・メタクリル酸共重合体、スチレン・無水マレイン酸共重合体のアルカリ塩、イソブチレン・無水マレイン酸共重合体アルカリ塩、カゼインなどの水溶性高分子、ポリ酢酸ビニル、ポリウレタン、ポリアクリル酸、ポリアクリル酸エステル、ポリブチルメタクリレート、スチレン・ブタジエン共重合体、塩化ビニル・酢酸ビニル共重合体などのラテックスに代表される接着剤、ポリアミド・エピクロルヒドリン樹脂、Ｎ−ビニルホルムアミド・ビニルアミン共重合体等の湿潤紙力増強剤を内添あるいは塗布もしくは含浸して用いることができる。
【００３５】
上記の中でも、特に湿潤紙力増強剤、特にポリアミド・エピクロルヒドリン樹脂は効果的に湿潤時の紙の寸法安定性を向上させる効果をもっているため、好適に使用される。また、サイズ剤を選ぶことにより、ステキヒトサイズ度を調整することもできる。
【００３６】
抄紙を行う手段としては、長網抄紙機、円筒抄紙機、ヤンキー抄紙機、ツインワイヤーフォーマー、傾斜ワイヤーフォーマーなど、ドライヤーとしては、ヤンキードライヤー、多筒式ドライヤーなどが各種公知の抄紙機が使用できる。坪量は特に規定されるものではないが、２０〜４００ｇ／ｍ２、好ましくは５０ｇ／ｍ２〜２５０ｇ／ｍ２、表面平滑性の良好なものが通常用いられる。
【００３７】
また、紙支持体が、Ｊ．ＴＡＰＰＩ  Ｎｏ．２７−Ｂにより測定したＣＤ方向の水中伸度が２．０％以下であることが好ましい。ＣＤ方向の水中伸度は、１．８％以下が好ましく、１．６％以下がより好ましい。因みに、水中伸度が２．０％を超えると、コックリングが発生しやすくなる。
【００３８】
更に、紙支持体が、坪量１００ｇ／ｍ２に換算したときのステキヒトサイズ度が２０秒以上１５０秒以下であることが好ましい。紙支持体の坪量を１００ｇ／ｍ２に換算したときのステキヒトサイズ度（基材のステキヒトサイズ度測定値を坪量で割り、１００を掛けた値）は２０秒以上１５０秒以下である。好ましくは２５秒以上１００秒以下である。ステキヒトサイズ度が１５０秒を超える場合は、記録層の吸収速度が遅くなり、支持体へのインク吸収を抑えることができ、コックリングは少ないが、記録層の吸収限界を超えた場合、記録画像がにじんだり、印字されたインクが記録用紙表面で乾燥せずに長時間残り、装置や連続して印字された記録用紙を汚したりする可能性が高い。逆に、２０秒未満の場合、インクの浸透が早くなり、インクが支持体にも多く浸透することにもなり、コックリングを起こしやすくなる。
【００３９】
紙支持体が、３０℃、８０％ＲＨの環境下で、ＪＡＰＡＮ  ＴＡＰＰＩ  紙パルプ試験法  Ｎｏ．４０に準じて測定したＣＤ方向のガーレーこわさが２．５ｍＮ以上である。
インクジェット記録用紙支持体が、吸湿もしくは吸水によってこわさが低下する場合、インク溶媒の浸透による膨潤を押さえ込むことができずに支持体である紙が変形し、コックリングが発生する。このため、吸湿もしくは吸水によってこわさの低下を抑えることができれば、コックリングを抑制できる。従って、本発明は、環境を３０℃、８０％ＲＨという高湿度の環境下で、支持体のＣＤ方向のガーレーこわさをＪ．ＴＡＰＰＩ紙パルプ試験法Ｎｏ．４０に準じて測定する。このガーレーこわさが、２．５ｍＮ以上である必要がある。こわさが２．５ｍＮより低いと、記録の際のインク吸収による膨潤にインクジェット記録用紙が耐えられなくなり、コックリングが発生する可能性がある。なお、ガーレーこわさが１２ｍＮを超えると、プリンタの用紙搬送に問題が起こる可能性があるので、１２ｍＮ以下であることが好ましい。より好ましくは３．０ｍＮ〜１０ｍＮである。
【００４０】
本インクジェット記録用基材の発明は、上記のように、紙支持体上に、特定の顔料を併用した塗工層を形成した構成である。このような構成を採用することにより、白紙及び画像保存性が良好で、写像性、光沢性に優れ、印刷後のコックリングが良好なインクジェット記録用紙に使用される記録用基材となる。次に、このインクジェット記録用基材を用いたインクジェット記録用紙について説明する。
【００４１】
「インクジェット記録用紙について」
本発明は、上記インクジェット記録用基材上に、インクジェット記録用インクにより記録を行う記録層を形成し、インクジェット記録用紙となる。インクジェット記録用紙は、記録層に比較的粒子径の大きな顔料を用いた光沢度の低いマットタイプのもの、記録層に粒子径の小さい顔料を用いた光沢タイプのもの、更には光沢タイプのなかでも記録層の最表層を鏡面ドラムに圧接して仕上げるキャストタイプのものなど、様々な形態があり、本発明は、その形態を特に限定するものではない。
【００４２】
しかしながら、光沢タイプのインクジェット記録用紙は、高級感のある画像、特に写真に近い画質と保存性を要求される。また、そのような画像を記録する場合はインク量が多くなることから、記録後、紙支持体に浸透したインク溶媒が記録層に移行して染料と接触することにより退色、変色するという保存性の問題が顕著である。本発明のインクジェット記録用基材は、保存性の問題が大きい光沢タイプのインクジェット記録用紙において、作用効果が優れるので、好ましい。
【００４３】
次にインク記録層について述べる。記録層は、顔料とバインダーを含有し、必要に応じてカチオン性染料定着剤、その他各種助剤を配合して用いられる。
【００４４】
記録層に使用する顔料としては、不定形シリカ、炭酸カルシウム、カオリン、タルク、硫酸カルシウム、硫酸バリウム、二酸化チタン、酸化亜鉛、炭酸亜鉛、サチンホワイと、珪酸アルミニウム、珪藻土、珪酸カルシウム、珪酸マグネシウム、ホワイトカーボン、アルミナ、ゼオライト、水酸化アルミニウム等の無機顔料類、スチレン系、アクリル系、尿素樹脂系、メラミン樹脂系、ベンゾグアナミン樹脂系の有機顔料類が例示でき、必要に応じて単独、または２種類以上を併用することができる。これらの中で、非晶質シリカ、アルミナ、ゼオライトを主成分として含有させるのが好ましい。
【００４５】
また、記録層の結着剤として澱粉及びその誘導体、カルボキシメチルセルロース、ヒドロキシエチルセルロース、カゼイン、ゼラチン、大豆タンパクなどの天然または半合成高分子類、ポリビニルアルコール及びその誘導体、ポリビニルブチラール樹脂、ポリエチレンイミン系樹脂、ポリビニルピロリドン系樹脂、ポリ（メタ）アクリル酸系樹脂、アクリル酸エステル系樹脂、ポリアミド系樹脂、ポリアクリルアミド系樹脂、ポリエステル樹脂、尿素樹脂、メラミン樹脂、スチレン・ブタジエン共重合体、メタクリル酸メチル・ブタジエン共重合体、エチレン・酢酸ビニル共重合体などのビニル系共重合体樹脂の水溶液または水分散体、あるいは上記の樹脂類にアニオン性またはカチオン性残基を導入した変性重合体などの公知の材料を適宜用いることができる。
【００４６】
さらに、水性インクでの印字画像の耐水性を向上させる目的で、記録層には、カチオン性染料定着剤を含有せしめることが好ましい。カチオン性染料定着剤としては、例えば、１）ポリエチレンアミンやポリプロピレンポリアミンなどのポリアルキレンポリアミン類、またはその誘導体、２）第２級アミン基や第３級アミン基、第４級アンモニウム基を有するアクリル樹脂、３）ポリビニルアミン、ポリビニルアミジン、５員環アミジン類、４）ジシアンジアミド−ホルマリン重縮合物に代表されるジシアン系カチオン樹脂、５）ジシアンジアミド−ジエチレントリアミン重縮合物に代表されるポリアミン系カチオン樹脂、６）エポクロルヒドリン−ジメチルアミン付加重合物、７）ジメチルジアリルアンモニウムクロライド−ＳＯ２共重合物、８）ジアリルアミン−ＳＯ２共重合物、９）ジメチルジアリルアンモニウムクロライド重合物、１０）アリルアミン塩の重合物、１１）ジアルキルアミノエチル（メタ）アクリレート４級塩重合物、１２）アクリルアミド−ジアリルアミン塩共重合物、１３）ポリ塩化アルミニウム、ポリ酢酸アルミニウム、ポリ乳酸アルミニウムなどのアルミニウム塩等の一般市販されるものが挙げられる。なお、カチオン性染料定着剤の添加量としては、顔料１００質量部に対し、１〜３０質量部が好ましく、２〜１５質量部がより好ましい。記録層は二層以上形成することができるが、この場合、少なくとも上層にカチオン性染料定着剤を含有させるのが好ましい。
【００４７】
記録層には、さらに必要に応じ、顔料分散剤、増粘剤、消泡剤、抑泡剤、発泡剤、離型剤、浸透剤、湿潤剤、熱ゲル化剤、滑剤、その他当該技術分野で公知の各種助剤も使用することができる。
【００４８】
記録層の塗工量は特に限定されず、求める記録品質に応じて決定することができるが、コックリングが問題になるのは特に高画質の記録物を求める場合であり、その為には全塗工量として５ｇ／ｍ２以上４５ｇ／ｍ２以下、好ましくは１２ｇ／ｍ２以上４０ｇ／ｍ２以下である。少ない塗工量では高精度な画像再現性に優れた記録物を得ることが困難であり、逆に塗工量が多い場合は記録濃度や表面強度が低下する恐れがある。なお、塗工層の構成は一層よりも二層以上とすることが好ましい。
【００４９】
記録層を塗工する手段としては、サイズプレス、ゲートロール、ロールコーター、バーコーター、エアーナイフコーター、ロッドブレードコーター、ブレードコーター、ダイコーター、カーテンコーターなど通常使用されている塗工手段から適宜選択することが出来る。また、塗布後にマシンカレンダー、スーパーカレンダー、ソフトカレンダーなどのカレンダー装置を用いて平滑化することもできる。
【００５０】
記録層を構成するの顔料のうち、平均粒子径１μｍ以上１３μｍ以下のものを主顔料として用いると、記録層表面の光沢はなく、マットタイプのインクジェット記録用紙となる。
【００５１】
記録層を構成する顔料として、平均粒子径が０．０１〜１μｍの微細顔料、好ましくは０．０１〜０．５μｍの微細顔料を主顔料として含む層を有すると、光沢を有するインクジェット記録用紙となるので好ましい。なお、記録層を二層以上とする場合、平均粒子径が０．０１〜１μｍの微細顔料を全ての層に含んでも構わないが、下層に上層よりも大きいの粒径の顔料、上層に平均粒子径が０．０１〜１μｍの微細顔料を含む層を設けると、下層がインク溶媒を多く吸収するので好ましい。
【００５２】
記録層或いは記録層上層に適した、平均粒子径が０．０１〜１μｍの微細顔料としては、気相法シリカ、メソポーラスシリカ、活性ケイ酸を縮合させて製造された湿式法シリカのコロイド状物、アルミナ酸化物、およびアルミナ水和物から選ばれる少なくとも１種を用いることが好ましい。このなかで、気相法シリカとアルミナ酸化物が好ましく選択される。アルミナ酸化物の中では気相法（フュームド）アルミナ酸化物が好ましい。
【００５３】
気相法シリカは、フュームドシリカとも呼ばれ、一般的には火炎加水分解法によって作られる。具体的には四塩化珪素を水素及び酸素と共に燃焼して作る方法が一般的に知られているが、四塩化珪素の代わりにメチルトリクロロシランやトリクロロシランなどのシラン類も、単独または四塩化珪素と混合した状態で使用することができる。
【００５４】
メソポーラスシリカとは、１．５〜１００ｎｍに平均細孔径を有するシリカ多孔体である。また、アルミニウム、チタン、バナジウム、ホウ素、マンガン原子等を導入したメソポーラスシリカも使用できる。多孔体の物性としては特に限定されないが、ＢＥＴ比表面積（窒素吸着比表面積）は２００〜１５００ｍ２／ｇが好ましく、細孔容積としては０．５〜４ｃｃ／ｇが好ましい。メソポーラスシリカの合成方法は特に限定されないが、米国特許第３５５６７２５号明細書に記載されている、シリカのアルコキシドをシリカ源として、長鎖のアルキルを含む４級アンモニウム塩をテンプレートとした合成方法、特表平５−５０３４９９号公報等に記載されているアモルファスシリカ粉末やアルカリシリケート水溶液をシリカ源として、長鎖のアルキル基を有する４級アンモニウム塩、あるいはホスホニウム塩をテンプレートとする水熱合成法、特開平４−２３８８１０号公報等に記載されているシリカ源としてカネマイト等の層状ケイ酸塩を、長鎖のアルキルアンモニウムカチオン等をテンプレートとしてイオン交換法により合成する方法、更にドデシルアミン、ヘキサデシルアミン等のアミン、ノニオン系界面活性剤等をテンプレートとして、シリカ源として水ガラス等をイオン交換した活性シリカを用いて合成する方法などである。ナノポーラスシリカ前駆体からのテンプレートの除去方法としては高温で焼成する方法、有機溶媒で抽出する方法が挙げられる。
【００５５】
活性ケイ酸を縮合させて製造された湿式法シリカのコロイド状物とは、コロイド状に分散したシリカシード液にアルカリを添加したのち、該シード液に対し活性珪酸水溶液及びアルコキシシランから選ばれる少なくとも１種類からなるフィード液を少量ずつ添加してシリカ微粒子を成長させて得る２次シリカ分散体であり、例えば特開平２００１−３５４４０８号公報などに記載されている方法で得ることが可能である。
【００５６】
アルミナ酸化物とは、一般的に結晶性を有する酸化アルミナとも呼ばれる。具体的には、χ、κ、γ、δ、θ、η、ρ、擬γ、α結晶を有する酸化アルミナが挙げられる。本発明は光沢感、インク吸収性から気相法アルミナ酸化物、γ、δ、θ結晶を有するアルミナ酸化物が好ましく選択される。粒度分布がシャープで、成膜性が特に優れる気相法アルミナ酸化物（フュームドアルミナ）が最も好ましい。
【００５７】
気相法アルミナ酸化物とは、ガス状アルミニウムトリクロライドの高温加水分解によって形成されたアルミナであり、結果として高純度のアルミナ粒子を形成する。これら粒子の１次粒子サイズはナノオーダーであり、非常に狭い粒子サイズ分布（粒度分布）を示す。かかる気相法アルミナ酸化物は、カチオン表面チャージを有する。インクジェット塗工における気相法アルミナ酸化物の使用は、例えば米国特許第５，１７１，６２６号公報に示されている。
【００５８】
アルミナ水和物とは、特に限定するものではないが、インク吸収速度や成膜性の観点からベーマイトか擬ベーマイトが好ましく選択される。アルミナ水和物の製造方法は例えばアルミニウムイソプロポキシドを水で加水分解する方法（Ｂ．Ｅ．Ｙｏｌｄａｓ，Ａｍｅｒ．Ｃｅｒａｍ．Ｓｏｃ．Ｂｕｌｌ．，５４，２８９（１９７５）など）やアルミニウムアルコキシドを加水分解する方法（特開平０６−０６４９１８号公報など）などが挙げられる。
【００５９】
上記微細顔料の形態は、高いインク吸収性、及び塗工層の成膜性、平滑性を得る目的で上記顔料の凝集粒子分散体が主に好ましく用いられる。平均粒子径は、０．０１〜１μｍ程度である。インク吸収速度などの観点から平均１次粒子径０．００３〜０．０４０μｍの１次粒子が凝集してなる平均粒子径０．０１〜０．７μｍの凝集体顔料がより好ましい。インク中の染料や顔料を固定しやすく、かつ高いインク吸収速度、印字濃度、光沢を得るためには、平均１次粒子径０．００５〜０．０２０μｍの１次粒子が凝集してなる平均粒子径０．５μｍ以下の顔料がさらに好ましい。
【００６０】
平均粒子径０．７μｍ以下の顔料は、たとえば機械的手段で強い力、所謂ｂｒｅａｋｉｎｇｄｏｗｎ法（塊状原料を細分化する方法）により得ることが可能である。機械的手段としては、超音波ホモジナイザー、圧力式ホモジナイザー、液流衝突式ホモジナイザー、高速回転ミル、ローラミル、容器駆動媒体ミル、媒体攪拌ミル、ジェットミル、乳鉢、擂解機（鉢状容器中の被粉砕物を、杵状攪拌棒で磨砕混練する装置）、サンドグラインダー等が挙げられる。粒子径を小さくする為に、分級と繰り返し粉砕を行なうことができる。
【００６１】
本発明でいう平均粒子径は、顔料が粉体、スラリー状に関係なく、まず３％の顔料水分散液を２００ｇ調整し、続いて市販のホモミキサーで１０００ｒｐｍ、３０分間を攪拌分散した後、直ちに電子顕微鏡（ＳＥＭとＴＥＭ）で観察した粒径である（１万〜４０万倍の電子顕微鏡写真を撮り、５ｃｍ四方中の粒子のマーチン径を測定し平均したもの。「微粒子ハンドブック」、朝倉書店、ｐ５２、１９９１年参照）。
【００６２】
本発明は、また、顔料と接着剤とインク定着剤を有する記録層を、鏡面ドラムにより仕上げることもでる。記録層を塗布し、該塗工層が湿潤状態にある間に加熱された鏡面ドラムに圧接、乾燥して仕上げる方法（ウェットキャスト方式）、あるいは該塗工層を一旦乾燥し再湿潤後、過熱された鏡面ドラムに圧接、乾燥して仕上げる方法（リウェットキャスト方式）、湿潤状態にあるうちに、ゲル化剤を付与して塗工層をゲル化した後、加熱された鏡面ドラムに圧接、乾燥して仕上げる方法（ゲル化キャスト方式）が、優れた光沢とインク吸収性を兼ね備えるインクジェット記録用紙が得られるため好ましい。加熱された鏡面ドラムの温度は例えば５０〜１５０℃、好ましくは７０〜１２０℃である。
【００６３】
さらに、加熱された鏡面ドラムに樹脂及び必要に応じて顔料を含有して構成される塗工液を直接塗工して、該塗工層がある程度湿潤状態にある間に記録層を設けた基材に圧接、乾燥して仕上げる方法（プレキャスト方式）を採用することもできる。さらに、平滑なフィルムやシート上に樹脂及び必要に応じて顔料を含有して構成される塗工液を塗工して、塗工層あるいは張り合わせようとする記録層がある程度湿潤状態にある間に基材に圧接、乾燥した後平滑なフィルムやシートを剥離して仕上げる方法（フィルム転写方式）も採用できる。
【００６４】
本発明は、また、顔料と接着剤とインク定着剤を有する記録層を有し、該記録層上に、平均粒子径が０．０５μｍ以下の微細顔料を含有する塗液を塗工し、湿潤状態にある間に、加熱された鏡面ドラムに圧着して形成した最表層を有するインクジェット記録用紙を得ることもできる。最表層は、樹脂を含有させて構成される。最表層はインクを速やかに通過または吸収できるよう、光沢を阻害しない範囲で多孔性もしくは通液性にするのが好ましい。このようにするためには、顔料を配合するか、光沢を落とさない範囲で、樹脂が完全に成膜しないような乾燥条件を選択すると良い。
【００６５】
最表層に用いる顔料は、記録層に用いたものと同様のものが上げられるが、光沢、透明性、インク吸収性の点で、コロイダルシリカ、非晶質シリカ、酸化アルミニウム、ゼオライト、合成スメクタイトなどが好ましい。これらの顔料は塗工層中に１０〜８０質量％含まれることが望ましい。顔料のＢＥＴ式比表面積が大きいほど、インクの吸収性に優れるため、１５０ｍ２／ｇ以上が好ましい。上限は特にないが、例えば１０００ｍ２／ｇ程度の顔料は入手可能である。
顔料の平均粒子径は０．０１〜５μｍが好ましく、０．０５〜１μｍのものがより好ましい。粒子径が０．０１μｍ未満になると、インク吸収性の改良効果に乏しく、５μｍを超えると、光沢や印字濃度の低下が起こる恐れがある。特に顔料として一時粒子の平均粒子径が３ｎｍ以上４０ｎｍ以下で、二次粒子の平均粒子径が１０ｎｍ以上、３００ｎｍ以下であるシリカ微粒子を使用すると、光沢、インク吸収性に特に優れたものとなる。光沢層が顔料を主成分（１０〜８０％）として形成する場合特に好ましい。この場合、光沢層がインク吸収性及び透明性に優れるため、光沢層にカチオン性化合物を配合すると、インク染料が効率よく光沢層に定着し、光沢層の透明性とあいまって印字濃度の極めて優れたものとなりやすい。
【００６６】
最表層の樹脂としては、有機高分子、特にポリビニルアルコール類、水性ウレタン樹脂、エチレン性不飽和結合を有するモノマーを重合してなる重合体樹脂などが例示できる。水性ウレタン樹脂はジイソシアネート、トリイソシアネート、テトライソシアネートなどのイソシアネート類とポリオール類を反応させて得られる。中でも特にエチレン性不飽和結合を有するモノマー（以下エチレン性モノマーという）を重合してなる重合体組成物が好適に使用され、このような重合体としては、例えばメチルアクリレート、エチルアクリレート、ブチルアクリレート、２−エチルヘキシルアクリレート、ラウリルアクリレート、２−ヒドロキシエチルメタクリレート、グリシジルアクリレート等のアルキル基炭素数が１〜１８個のアクリル酸エステル、メチルメタクリレート、エチルメタクリレート、２−ヒドロキシエチルメタクリレート、２−ヒドロキシプロピルメタクリレート、グリシジルメタクリレートなどのアルキル基炭素数が１〜１８個のメタクリル酸エステル、スチレン、α−メチルスチレン、ビニルトルエン、アクリロニトリル、塩化ビニル、塩化ビニリデン、酢酸ビニル、プロピオン酸ビニル、アクリルアミド、Ｎ−メチロールアクリルアミド、エチレン、ブタジエン、アクリル酸、メタクリル酸などのエチレン性モノマーを重合して得られる重合体が挙げられる。
【００６７】
なお、重合体は、必要に応じて２種類以上のエチレン性モノマーを併用した共重合体であっても良いし、さらに、これらの重合体あるいは共重合体の置換誘導体でも良い。また、上記のエチレン性モノマーをコロイダルシリカの存在下で重合させ、Ｓｉ−Ｏ−Ｒ（Ｒ：重合体成分）結合によって複合体になった形、あるいは上記重合体または共重合体にＳｉＯＨ基などのコロイダルシリカと反応するような官能基を導入しておき、コロイダルシリカと反応させて複合体になった形で使用することも可能である。この複合体を使用した場合、光沢、インク吸収性に優れたものとなりやすく、さらに後述するキャスト方式を用いた再に、キャストドラムからの離型性に優れたものとなりやすい。複合体粒子は特に限定しないが、例えば平均粒子径が３０〜１５０ｎｍ程度である。
【００６８】
上記の（共）重合体は、そのガラス転移点が４０℃以上のものが好ましく、５０〜１００℃の範囲であるものがより望ましい。ガラス転移点が低いと乾燥の際に成膜が進みすぎ、表面の多孔性が低下し、インク吸収速度が低下する恐れが生じる。また、乾燥温度が重要であり、乾燥温度が高すぎると成膜が進みすぎ、表面の多孔性が低下し、インク吸収速度が低下し、逆に乾燥温度が低すぎると、光沢に乏しくなる傾向があり、生産性も低下する。光沢層は、塗工層上に樹脂及び必要に応じて顔料を主成分として構成される塗工液を塗工し、適宜スーパーカレンダーなどにより平滑化処理を施すこともできる。
【００６９】
最表層は、樹脂及び必要に応じて顔料を主成分として構成される塗工液を塗工して、該塗工層が湿潤状態にある間に加熱された鏡面ドラムに圧接、乾燥して仕上げる方法（ウェットキャスト方式）、あるいは該塗工層を一旦乾燥し再湿潤後、過熱された鏡面ドラムに圧接、乾燥して仕上げる方法（リウェットキャスト方式）が、優れた光沢とインク吸収性を兼ね備えるインクジェット記録用紙が得られるため好ましい。加熱された鏡面ドラムの温度は例えば５０〜１５０℃、好ましくは７０〜１２０℃である。
さらに、加熱された鏡面ドラムに樹脂及び必要に応じて顔料を含有して構成される塗工液を直接塗工して、該塗工層がある程度湿潤状態にある間に記録層を設けた基材に圧接、乾燥して仕上げる方法（プレキャスト方式）を採用することもできる。さらに、平滑なフィルムやシート上に樹脂及び必要に応じて顔料を含有して構成される塗工液を塗工して、塗工層あるいは張り合わせようとする記録層がある程度湿潤状態にある間に基材に圧接、乾燥した後平滑なフィルムやシートを剥離して仕上げる方法（フィルム転写方式）を採用することもできる。
光沢層用塗工組成物中には白色度、粘度、流動性などを調節するために、一般の印刷用塗工紙やインクジェット用紙に使用されている顔料、消泡剤、着色剤、帯電防止剤、防腐剤、及び分散剤、増粘剤などの各種助剤が適宜添加できる。また、カチオン樹脂を配合し、最表層にもインク染料定着性を付与させることが可能である。
【００７０】
前述した最表層用塗工液を記録層上に塗工する場合、ブレードコーター、エアーナイフコーター、ロールコーター、ブラシコーター、チャンプレックスコーター、バーコーター、グラビアコーター、ダイコーターカーテンコーターなどの各種公知の塗工装置が使用できる。またその後、好ましくは前記のように塗工層が湿潤状態にある間に、あるいは一旦乾燥し再湿潤後、加熱された鏡面ドラムに圧接、乾燥してキャスト仕上げを行う。この場合の光沢層用塗工液の塗工量は、乾燥固形分で、０．２〜３０ｇ／ｍ２、好ましくは１〜１０ｇ／ｍ２である。ここで、０．２ｇ／ｍ２未満では光沢が十分に出ない場合があり、３０ｇ／ｍ２を超えて多いとインク乾燥性が劣ったり、記録濃度が低下する恐れがある。最表層を設けた後で、さらにスーパーカレンダーなどにより平滑化処理を行うこともできる。最表層の役割もかねる記録層を１層のみ基材に設け、前記キャスト方式で仕上げて、キャスト方式のインクジェット記録用紙を得ることもできる。この場合、好ましくは最表層に関して前記した顔料を用いる。
【００７１】
本発明は、また、光沢タイプのインクジェット記録用紙の場合、記録層用塗工液を塗工と同時、或いはその後に増粘またはゲル化させ、乾燥することにより得られるマイクロポーラスな層を形成することが好ましい。記録層用塗工液を塗工と同時、或いはその後に増粘またはゲル化させる方法としては、特に限定するものではない。例えば、（ａ）記録層に配合した親水性バインダーと架橋反応可能な架橋剤を用いて増粘またはゲル化させる方法、（ｂ）電子線などのエネルギーを供給することにより増粘またはゲル化させる方法、（ｃ）親水性バインダーとして、温度条件によって親水性と疎水性を示す感温性高分子化合物を用い、温度変化させることにより増粘またはゲル化させる方法などが挙げられる。
【００７２】
（ａ）記録層に配合した親水性バインダーと架橋反応可能な架橋剤を用いて増粘またはゲル化させる方法としては、前記例示した親水性バインダーと、該親水性バインダーを架橋反応可能な架橋剤を組み合わせて使用する。例えば、架橋剤を予め基材に塗布・含浸させておき、記録層用塗工液を塗布する、記録層用塗工液に架橋剤を配合せしめておき塗布する、記録層用塗工液を塗布後、架橋剤を塗布する方法などにより製造するとよいが、架橋剤を予め塗布しておくことが、増粘またはゲル化が均一な記録層が得られるため、好ましい。
【００７３】
架橋剤としては、ホウ素化合物、エポキシ化合物、グリシジル化合物、ジルコニウム化合物、アルミニウム化合物、クロム化合物等などが例示できる、中でも、ホウ素化合物は、増粘またはゲル化が早く生じるので特に好ましい。
【００７４】
ホウ素化合物としては、ホウ素原子を中心原子とする酸素酸及びその塩のことである。例としては、オルトホウ酸、メタホウ酸、次ホウ酸、四ホウ酸、五ホウ酸、及びそれらのナトリウム塩、カリウム塩、アンモニウム塩が挙げられる。このなかで、オルトホウ酸と四ホウ酸二ナトリウムが塗料を適度に増粘させる効果があるために好ましく用いられる。
ホウ素化合物の含有量は、ホウ素化合物及び親水性バインダーの種類にもよるが、基材の片面に０．０１〜１．５ｇ／ｍ２含有されるのが好ましい。１．５ｇ／ｍ２より多いと親水性バインダーとの架橋密度が高くなり、塗膜が硬くなって折り割れしやすくなる。また、０．０１ｇ／ｍ２より少ないと親水性バインダーとの架橋が弱く、塗料のゲル化も弱くなって塗膜がひび割れやすくなる。
【００７５】
（ｂ）電子線などのエネルギーを供給することにより増粘またはゲル化させる方法としては、記録層のバインダーとして、ラジカル重合性の不飽和結合を有さず、かつ水溶液に電子線を照射することによりハイドロゲルを形成する親水性バインダーを用い、前記微細顔料１００質量部に対して、親水性バインダー１〜１００質量部の割合で含有する塗工液を塗布し、ついで電子線を照射して該塗布された塗工液をハイドロゲル化させた後、乾燥して形成して記録層を形成するとよい。
【００７６】
ラジカル重合性の不飽和結合を有さず、かつ水溶液に電子線を照射することによりハイドロゲルを形成する親水性バインダーとしては、例えば、ポリビニルアルコール、ポリエチレンオキサイド、ポリアルキレンオキサイド、ポリビニルピロリドン、水溶性ポリビニルアセタール、ポリ−Ｎ−ビニルアセトアミド、ポリアクリルアミド、ポリアクリロイルモルホリン、ポリヒドロキシアルキルアクリレート、ポリアクリル酸、ヒドロキシエチルセルロース、メチルセルロース、ヒドロキシプロピルメチルセルロース、ヒドロキシプロピルセルロース、ゼラチン、カゼイン、及びこれらの水溶性誘導体、並びにこれらの共重合体などが例示でき、これらを単独使用、或いは併用するとよい。
【００７７】
電子線の照射方式としては、例えばスキャニング方式、カーテンビーム方式、ブロードビーム方式などが採用され、電子線を照射する際の加速電圧は５０〜３００ｋＶ程度が適当である。電子線の照射量は１〜２００ｋＧｙ程度の範囲で調節するのが好ましい。１ｋＧｙ未満では塗工層をゲル化させるのに不十分であり、２００ｋＧｙを越えるような照射は基材や塗工層の劣化や変色をもたらす恐れがあるため好ましくない。
【００７８】
（ｃ）親水性バインダーとして、温度条件によって親水性と疎水性を示す感温性高分子化合物を用い、温度変化させることにより増粘またはゲル化させる方法としては、バインダーとして、感温点以下の温度領域では親水性を示し、感温点より高い温度領域では疎水性を示す感温性高分子化合物を用いるとよい。
【００７９】
この感温性高分子化合物を用いた場合、感温点以上の温度で塗工を行い、感温点以下に冷却することにより、塗工した層が増粘またはゲル化され、その後乾燥して記録層を形成するとよい。このような感温性高分子化合物としては、特開２００３−４０９１６号公報に開示されている、ポリビニルアルコール及び／又はポリビニルアルコール誘導体の共存下に重合して得られる感温性高分子化合物が例示できる。
【００８０】
上記のようにして調製された記録層用塗工液は、例えば以下のような方法で塗布される。該記録層が減率乾燥部になる（減率乾燥速度を示す）前に、増粘またはゲル化（例えば、ホウ素化合物等の架橋剤によって塗工液を増粘またはゲル化）させて形成する。これは、塗料を乾燥初期に増粘またはゲル化させることで乾燥時の熱風による塗工層のひび割れを防ぎ、また基材への塗料のしみ込みを防止する大きな効果を有する。特に、感温性高分子化合物を用い、冷却により塗工液をゲル化する場合、ひび割れが発生しないので特に好ましい。
【００８１】
記録層用塗工液の塗工量は特に限定するものではないが、５〜４０ｇ／ｍ２程度、好ましくは７〜３０ｇ／ｍ２ある。塗布量が少ないと、高精細且つ高速の昨今のプリンターではインク吸収速度が不足するおそれがあり、多すぎると塗膜のひび割れの制御が困難である。
インク吸収速度とインク吸収容量のバランスから、記録層の塗布量は後で述べる最表層塗布量の３倍以上が好ましい。７倍以上がさらに好ましく、１０〜６０倍は最も好ましい範囲である。
【００８２】
記録層用塗工液を塗布する塗工装置としては、塗料の物性及び塗工量の点から前計量法の塗工方法が好適である。前計量法の塗工方法としては、リップコーター、カーテンコーター、スライドビード、スライドホッパー、およびスロットダイなどのダイコーター等、各種公知のものが挙げられる。また、二層以上塗工する場合にはＷｅｔ  ｏｎ  Ｗｅｔ（下層が未乾燥のうちに上層を下層の上に塗工する方法）で塗工することが好ましい。
【００８３】
本発明の記録層の乾燥方法は特に限定はしない。従来から塗工機で使用されている乾燥装置が利用でき、例えば、熱風乾燥、ガスヒーター乾燥、高周波乾燥、電気ヒーター乾燥、赤外線ヒーター乾燥、レーザー乾燥等の各種加熱乾燥方式が好ましく、適宜使用される。このなかで、熱風乾燥がコストの面で有利であるため好ましく採用される。また、最表層を鏡面ドラムで仕上げをして、高光沢を付与することも可能である。
【実施例】
【００８４】
以下の実施例を挙げて本発明をより具体的に説明するが、もちろんこれらの例に限定されるものではない。なお、実施例において示す部数及び％は質量部及び質量％を意味する。
【００８５】
（紙支持体１の作成）
カナダ式標準ろ水度（以下ＣＳＦと略す）４５０ｍｌのＬＢＫＰを９０部と、繊維の含有水分が４．０％以下になるように乾燥し、その状態を２４時間維持した後、再び湿潤状態にしてＣＳＦ４５０ｍｌに調整したＬＢＫＰを１０部に、填料としてカオリン２３部、歩留り剤０．０１部を加え、次いで変性ロジンサイズ剤０．２部を加えて長網抄紙機にて、１５０ｇ／ｍ２の上質紙を抄造した後、濃度２％の変性でん粉からなる表面サイズ液を付着量４０ｍｌ／ｍ２となるようにサイズプレスし、紙支持体とした。この紙支持体の灰分は１５％であった。１００ｇ／ｍ２に換算したステキヒトサイズ度は７５秒であった。
【００８６】
（紙支持体２の作成）
カナダ式標準ろ水度（以下ＣＳＦと略す）４６０ｍｌのＬＢＫＰを１００部、填料としてカオリン２３部、歩留り剤０．０１部を加え、次いで変性ロジンサイズ剤０．２部を加えて長網抄紙機にて、１５０ｇ／ｍ２の上質紙を抄造した後、濃度２％の変性でん粉からなる表面サイズ液を付着量４０ｍｌ／ｍ２となるようにサイズプレスし、紙支持体とした。この紙支持体の灰分は１５％であった。１００ｇ／ｍ２に換算したステキヒトサイズ度は７５秒であった。
【００８７】
得られた紙支持体の水中伸度、ステキヒトサイズ度、高湿度下でのガーレーこわさを求め、その結果を表１に示す。併せて、両紙支持体の灰分も表１に示す。
【００８８】
［水中伸度］
ＪＡＰＡＮ  ＴＡＰＰＩ紙パルプ試験方法Ｎｏ．２７−Ｂ法に基づき、インクジェット記録用基材におけるＣＤ方向の水中伸度測定を行った。
【００８９】
［ステキヒトサイズ度］
ＪＩＳ  Ｐ  ８１２２法に基づき、インクジェット記録用基材のステキヒトサイズ度（１００ｇ／ｍ２換算）の測定を行った。
【００９０】
〔ガーレーこわさ〕
ＪＡＰＡＮ  ＴＡＰＰＩ紙パルプ試験方法Ｎ０．４０法に準じ、３０℃、８０％ＲＨの環境下で、インクジェット記録用基材のこわさを測定した。
【００９１】
【表１】
2006021421.tif 000002
【００９２】
「インクジェット記録用基材の作成」
インクジェット記録用基材１の作成（実施例）
紙支持体１を用い、その片面にカオリン（商品名：ＨＴ−ＧＡＳ、エンゲルハード（株）製、２μｍ以下の粒子の質量割合が８０〜８６％）２５部と酸化チタン（堺化学工業社製、商品名：ＴＩＴＯＮＥ  Ｒ−２１、平均粒子径０．５μｍ、ルチル型）７５部を分散した分散液と、接着剤としてアクリル系重合体（ロームアンドハース社製、商品名：プライマルＰ−３７６、エマルジョン型接着剤）１５部を混合してなる下塗り層塗工液を、紙支持体に掛ける張力を３０ｋｇ／ｍとし、乾燥後の塗布量が１５ｇ／ｍ２となるように塗工、乾燥した後、スーパーカレンダー処理（線圧５０ｋｇ／ｃｍ、通紙速度５ｍ／分）を行いインクジェット記録用基材を作成した。
【００９３】
インクジェット記録用基材２の作成（実施例）
インクジェット記録用基材１において、カオリンと酸化チタンの比率を２５部：７５部から５０部：５０部に変更した以外はインクジェット記録用基材１と同様にして、インクジェット記録用基材２を作成した。
【００９４】
インクジェット記録用基材３の作成（実施例）
インクジェット記録用基材１において、カオリンと酸化チタンの比率を２５部：７５部から７５部：２５部に変更した以外はインクジェット記録用基材１と同様にして、インクジェット記録用基材３を作成した。
【００９５】
インクジェット記録用基材４の作成（比較例）
インクジェット記録用基材１において、カオリンと酸化チタンの比率を２５部：７５部から２部：９８部に変更した以外はインクジェット記録用基材１と同様にして、インクジェット記録用基材４を得た。
【００９６】
インクジェット記録用基材５の作成（比較例）
インクジェット記録用基材１において、カオリンと酸化チタンの比率を２５部：７５部から９８部：２部に変更した以外はインクジェット記録用基材１と同様にして、インクジェット記録用基材５を得た。
【００９７】
インクジェット記録用基材６の作成（実施例）
インクジェット記録用基材２において、酸化チタンを重質炭酸カルシウム（白石カルシウム製、商品名：ＳＥＴＡＣＡＲＢ、２μｍ以下の粒子の質量割合が９５％）に置き換えた以外はインクジェット記録用基材２と同様にして、インクジェット記録用基材６を作成した。
【００９８】
インクジェット記録用基材７の作成（実施例）
インクジェット記録用基材２において、接着剤としてＳＢＲ（ＪＳＲ社製、商品名：０５８９、Ｔｇ：０℃、エマルジョン型接着剤）１５部を用いた以外はインクジェット記録用基材２と同様にして、インクジェット記録用基材７を作成した。
【００９９】
インクジェット記録用基材８の作成（実施例）
インクジェット記録用基材２において、下塗り層塗工液の乾燥後の塗布量が２ｇ／ｍ２となるように塗工した以外はインクジェット記録用基材２と同様にして、インクジェット記録用基材８を得た。
【０１００】
インクジェット記録用基材９の作成（実施例）
インクジェット記録用基材２において、紙支持体２を用いた以外はインクジェット記録用基材２と同様にして、インクジェット記録用基材９を得た。
【０１０１】
インクジェット記録用基材１０の作成（比較例）
インクジェット記録用基材２において、カオリンをＨＴ−ＧＡＳからＭＣＳ、（エンゲルハード（株）製、２μｍ以下の粒子の質量割合が４５〜５５％）に変更した以外はインクジェット記録用基材２と同様にして、インクジェット記録用基材１０を得た。
【０１０２】
インクジェット記録用基材１１の作成（比較例）
インクジェット記録用基材２において、カオリンをＨＴ−ＧＡＳからＮｕ−Ｃｌａｙ（エンゲルハード（株）製、平均粒子径０．７２μｍ、２μｍ以下の粒子の質量割合が７８〜８２％）に変更した以外はインクジェット記録用基材２と同様にして、インクジェット記録用基材１１を得た。
【０１０３】
インクジェット記録用基材１２の作成（比較例）
インクジェット記録用基材２において、カオリンをシリカ（商品名：ニップジェルＢＹ−２００、日本シリカ工業（株）製、平均粒子径１．６μｍ）に変更した以外はインクジェット記録用基材２と同様にして、インクジェット記録用基材１２を得た。
【０１０４】
インクジェット記録用基材１３（比較例）
インクジェット記録用基材２において、酸化チタンをシリカ（商品名：ニップジェルＢＹ−２００、日本シリカ工業（株）製、平均粒子径１．６μｍ）に変更した以外はインクジェット記録用基材２と同様にして、インクジェット記録用基材１３を得た。
【０１０５】
得られたインクジェット記録用基材１〜１３の構成を整理して、表２に示す。
【０１０６】
【表２】
2006021421.tif 000003
【０１０７】
「光沢インクジェット記録用紙の作成」
（記録層塗工液の作成）
無定形シリカ（商品名：ファインシールＸ−３７、（株）トクヤマ製、ＢＥＴ比表面積２６０ｍ２／ｇ、平均粒径２．８μｇ）１００部をカチオン樹脂（商品名：ユニセンスＣＰ−１０３、センカ工業（株）製）の１０％水溶液５００部中に分散した分散液と、結着剤として変性ポリビニルアルコール（商品名：クラレポバールＲ１１３０、（株）クラレ製）１０％水溶液２５０部を混合して記録層用塗工液を作成した。
【０１０８】
（光沢層塗工液１の作成）
スチレン−２メチルヘキシルアクリレート共重合体とコロイダルシリカの複合体（商品名：モビニール８０５５、ヘキスト合成（株）製）１００部、アルキルビニルエーテル・マレイン酸誘導体共重合体（増粘、分散剤）５部、レイシチン（離型剤）３部を混合して光沢層用塗工液１を作成した。
【０１０９】
「カチオン性微細顔料の調製」
市販気相法シリカ（商品名：レオロシールＱＳ−３０、平均一次粒子径９ｎｍ、比表面積３００ｍ２／ｇ、（株）トクヤマ製）をサンドグラインダーにより水分散粉砕した後、ナノマイザー（商品名：ナノマイザー、ナノマイザー社製）を用いて、粉砕分散を繰り返し、分級後、平均二次粒子径８０ｎｍからなる１０％分散液を調製した。
該分散液にカチオン性化合物として、ジアリルジメチルアンモニウムクロライド−アクリルアミド共重合体（商品名：ＰＡＳ−Ｊ−８１、日東紡績（株）製）１０部を添加し、顔料の凝集と、分散液の増粘を起こさせた後、再度ナノマイザーを用いて、粉砕分散を繰り返し、平均二次粒子径３００ｎｍからなる８％分散液を調製しカチオン性微細顔料を得た。
【０１１０】
（光沢層塗工液２の作成）
上記カチオン性微細顔料１００部、感温性高分子化合物（ＡＬＢ−８．０１、旭化成（株）製、感温点１５℃、ガラス転移温度９０℃）２０部、ステアリン酸アミド５部、消泡剤０．１部を混合して光沢層塗工液２を作成した。なお、各材料を混合する際の温度は４０℃とした。
【０１１１】
実施例１
インクジェット記録用基材１上に、記録層塗工液を、紙支持体に掛ける張力を３０ｋｇ／ｍとし、乾燥後の塗布量が２０ｇ／ｍ２となるように塗工、乾燥した後、スーパーカレンダー処理（線圧５０ｋｇ／ｃｍ、通紙速度５ｍ／分）を行って、光沢層塗工液１をロールコーターを用いて塗工した後、直ちに表面温度が８５度の鏡面ドラムに圧接し、乾燥、離型させ、キャストタイプの光沢インクジェット記録用紙を得た。
【０１１２】
実施例２〜７、比較例１〜６
実施例１において、インクジェット記録用基材１を下記のとおり他のインクジェット記録用基材に変更し、各実施例２〜７、比較例１〜６の光沢インクジェット記録用紙を得た。
実施例２：インクジェット記録用基材２を使用
実施例３：インクジェット記録用基材３を使用
比較例１：インクジェット記録用基材４を使用
比較例２：インクジェット記録用基材５を使用
実施例４：インクジェット記録用基材６を使用
実施例５：インクジェット記録用基材７を使用
実施例６：インクジェット記録用基材８を使用
実施例７：インクジェット記録用基材９を使用
比較例３：インクジェット記録用基材１０を使用
比較例４：インクジェット記録用基材１１を使用
比較例５：インクジェット記録用基材１２を使用
比較例６：インクジェット記録用基材１３を使用
【０１１３】
実施例８
インクジェット記録用基材２上に、更に、記録層塗工液を、紙支持体に掛ける張力を３０ｋｇ／ｍとし、乾燥後の塗布量が２０ｇ／ｍ２となるように塗工、乾燥した後、スーパーカレンダー処理（線圧５０ｋｇ／ｃｍ、通紙速度５ｍ／分）を行って、光沢層塗工液２を、塗工液温度２５℃で、絶乾質量で６ｇ／ｍ２になるようにエアーナイフコーターを用いて塗工し、続いて冷風機を用いて温度が１０℃になるまで冷却し、該塗工液をゲル化させた。続いて塗工層が湿潤状態にある間に、表面温度９０℃の鏡面ドラムに圧接、乾燥して仕上げ、光沢インクジェット記録用紙を得た。
【０１１４】
「マットタイプのインクジェット記録用紙の作成」
実施例９
インクジェット記録用基材２上に、記録層塗工液を、紙支持体に掛ける張力を３０ｋｇ／ｍとし、乾燥後の塗布量が２０ｇ／ｍ２となるように塗工、乾燥した後、スーパーカレンダー処理（線圧５０ｋｇ／ｃｍ、通紙速度５ｍ／分）を行ってマットタイプのインクジェット記録用紙を得た。
【０１１５】
比較例７〜１２
実施例９において、インクジェット記録用基材２を下記のとおり他のインクジェット記録用基材に変更し、比較例７〜１２のマットタイプのインクジェット記録用紙を得た。
比較例７：インクジェット記録用基材４を使用
比較例８：インクジェット記録用基材５を使用
比較例９：インクジェット記録用基材１０を使用
比較例１０：インクジェット記録用基材１１を使用
比較例１１：インクジェット記録用基材１２を使用
比較例１２：インクジェット記録用基材１３を使用
【０１１６】
このようにして得られたインクジェット記録用紙について下記の評価を行った。
【０１１７】
（白紙黄変性）
インクジェット記録用紙を、１１０℃環境下で７時間静置し、静置前後の白紙部の黄変度合いを目視にて評価を行った。
◎：黄変は見られず良好なレベル。
○：黄変は若干あるが、実用上問題とならないレベル。
△：黄変がやや目立ち、実用上やや問題となるレベル。
×：黄変が著しく、実用上重大な問題となるレベル
［インクジェット記録適性］
インクジェットプリンターＰＭ９７０Ｃ（セイコーエプソン（株）製）を用いて印字を行い、下記の基準でコックリング、耐光性、光沢性を評価した。
【０１１８】
（コックリング）
印字１日後のコックリング状況を目視で評価した。
○：コックリングの発生が見られず、良好である。
△：若干のコックリングの発生が見られるが、問題とならないレベルである。
×：コックリングが発生し、問題となるレベルである。
【０１１９】
［印字部の保存性（耐光性）］
マゼンタ印字濃度１．０となるように印字した記録物を、６３℃４０％ＲＨ環境でキセノンランプにて光照射した後、印字濃度を測定し、印字部の保存性（耐光性）を、次の基準で評価した。
◎：濃度変化が１５％未満
○：濃度変化が１５％以上２０％未満
△：濃度変化が２０％以上３０％未満
×：濃度変化が３０％以上
【０１２０】
（光沢性）
光沢インクジェット記録用紙の記録面を、表面に対し横方向より、光沢感、平滑感を目視により評価した。
◎：極めて優れる。
○：優れる。
△：やや劣る。
×：劣る。
【０１２１】
【表３】
2006021421.tif 000004
【産業上の利用可能性】
【０１２２】
本発明のインクジェット記録用基材を用いることにより、白紙及び画像保存性が良好で、写像性、光沢性に優れ、印刷後のコックリングが良好なインクジェット記録用紙が得られる。